(57)【要約】【課題】優れたダイラタンシー性を有する樹脂組成物及びその硬化物、並びに、前記樹脂組成物を用いた樹脂シートを提供する。【解決手段】第１実施形態の樹脂組成物は、水酸基を有する化合物と、ホウ素化合物と、を含有する。第２実施形態の樹脂組成物は、水酸基を有する化合物を含有し、前記水酸基を有する化合物がホウ素を含む。一実施形態の硬化物は、前記樹脂組成物の硬化物である。一実施形態の樹脂シートは、基材と、当該基材上に配置された樹脂層と、を備え、前記樹脂層が前記樹脂組成物又はその硬化物を含む。【選択図】なし【特許請求の範囲】
【請求項１】
水酸基を有する化合物と、ホウ素化合物と、を含有する、樹脂組成物。
【請求項２】
水酸基を有する化合物を含有し、
前記水酸基を有する化合物がホウ素を含む、樹脂組成物。
【請求項３】
前記水酸基を有する化合物が、（メタ）アクリロイル基を有する化合物、（メタ）アクリル樹脂、エポキシ樹脂、フェノール樹脂、ポリエーテル樹脂、ポリブタジエン樹脂、及び、ポリイソプレン樹脂からなる群より選ばれる少なくとも一種を含む、請求項１又は２に記載の樹脂組成物。
【請求項４】
前記水酸基を有する化合物が、（メタ）アクリロイル基を有する化合物を含む、請求項１〜３のいずれか一項に記載の樹脂組成物。
【請求項５】
重合開始剤を更に含有する、請求項１〜４のいずれか一項に記載の樹脂組成物。
【請求項６】
重合性官能基を有する化合物（前記水酸基を有する化合物に該当する化合物を除く）を更に含有する、請求項１〜５のいずれか一項に記載の樹脂組成物。
【請求項７】
２５℃で液状の化合物を更に含有する、請求項１〜６のいずれか一項に記載の樹脂組成物。
【請求項８】
２５℃で固状の化合物を更に含有する、請求項１〜７のいずれか一項に記載の樹脂組成物。
【請求項９】
２５℃における周波数１０Ｈｚのｔａｎδに対する周波数０．１Ｈｚのｔａｎδの比率（０．１Ｈｚのｔａｎδ／１０Ｈｚのｔａｎδ）が１．２以上である、請求項１〜８のいずれか一項に記載の樹脂組成物。
【請求項１０】
基材同士を貼り合せるために用いられる、請求項１〜９のいずれか一項に記載の樹脂組成物。
【請求項１１】
請求項１〜１０のいずれか一項に記載の樹脂組成物の硬化物。
【請求項１２】
基材と、当該基材上に配置された樹脂層と、を備え、
前記樹脂層が、請求項１〜１０のいずれか一項に記載の樹脂組成物又はその硬化物を含む、樹脂シート。
【発明の詳細な説明】
【技術分野】
【０００１】
本発明は、ダイラタンシー性を有する樹脂組成物及びその硬化物、並びに、前記樹脂組成物を用いた樹脂シートに関する。
【背景技術】
【０００２】
樹脂組成物は、接着剤；粘着剤；充填剤；光導波路、窓材料、太陽電池用部材、発光ダイオード（ＬＥＤ）、フォトトランジスタ、フォトダイオード、光半導体素子、画像表示装置、照明装置等の光学部材；美術品保護材料；歯科用材料などとして広く用いられている。
【０００３】
ダイラタンシー性は、遅いせん断刺激に対して液体（流体）のように振る舞い、速いせん断刺激に対して固体のように振る舞う現象に関する特性である。ダイラタンシー性を利用した材料は、スポーツ競技等のプロテクター素材などに使用されている。
【０００４】
これに対し、ダイラタンシー性を有する材料として、ホウ素架橋オルガノポリシロキサンエマルジョンや、相対標準偏差値が０．５〜５の形状を有する無機固体微粒子を含む光硬化性樹脂組成物が報告されている（例えば、下記特許文献１及び２参照）。
【先行技術文献】
【特許文献】
【０００５】
【特許文献１】特表２０１１−５１７７２５号公報
【特許文献２】特開平１０−３３０６２７号公報
【発明の概要】
【発明が解決しようとする課題】
【０００６】
ところで、従来の樹脂組成物に対しては、ダイラタンシー性を更に向上させることが求められている。
【０００７】
本発明は、優れたダイラタンシー性を有する樹脂組成物及びその硬化物、並びに、前記樹脂組成物を用いた樹脂シートを提供することを目的とする。
【課題を解決するための手段】
【０００８】
第１実施形態の樹脂組成物は、水酸基を有する化合物と、ホウ素化合物と、を含有する。第２実施形態の樹脂組成物は、水酸基を有する化合物を含有し、前記水酸基を有する化合物がホウ素を含む。
【０００９】
第１実施形態及び第２実施形態の樹脂組成物は、優れたダイラタンシー性を有する。このような樹脂組成物は、遅いせん断刺激に対して液体のように振る舞い易く、速いせん断刺激に対して固体のように振る舞い易い。特に、第１実施形態及び第２実施形態の樹脂組成物は、当該樹脂組成物の硬化物において優れたダイラタンシー性を有する。
【００１０】
ところで、前記特許文献１に記載のホウ素架橋オルガノポリシロキサンエマルジョンは、シラノール官能性オルガノポリシロキサンに関するものであり、製膜のために加熱が必要であり、貼り合わせ等の接着用途の場合には、揮発分の影響で膨れが発生してしまうおそれがある。一方、第１実施形態及び第２実施形態の樹脂組成物は、不具合が発生することなく、熱や光を用いた製膜が可能であり、貼り合わせ等の接着用途に好適に使用できる。
【００１１】
前記水酸基を有する化合物は、（メタ）アクリロイル基を有する化合物、（メタ）アクリル樹脂、エポキシ樹脂、フェノール樹脂、ポリエーテル樹脂、ポリブタジエン樹脂、及び、ポリイソプレン樹脂からなる群より選ばれる少なくとも一種を含んでいてもよく、（メタ）アクリロイル基を有する化合物を含んでいてもよい。
【００１２】
第１実施形態及び第２実施形態の樹脂組成物は、重合開始剤を更に含有することが好ましい。
【００１３】
第１実施形態及び第２実施形態の樹脂組成物は、重合性官能基を有する化合物（前記水酸基を有する化合物に該当する化合物を除く）を更に含有していてもよい。
【００１４】
第１実施形態及び第２実施形態の樹脂組成物は、２５℃で液状の化合物を更に含有していてもよい。
【００１５】
第１実施形態及び第２実施形態の樹脂組成物は、２５℃で固状の化合物を更に含有していてもよい。
【００１６】
第１実施形態及び第２実施形態の樹脂組成物は、基材同士を貼り合せるために用いられてもよい。
【００１７】
一実施形態の樹脂シートは、前記樹脂組成物の硬化物である。
【００１８】
一実施形態の樹脂シートは、基材と、当該基材上に配置された樹脂層と、を備え、前記樹脂層が前記樹脂組成物又はその硬化物を含む。
【発明の効果】
【００１９】
本発明によれば、優れたダイラタンシー性を有する樹脂組成物及びその硬化物、並びに、前記樹脂組成物を用いた樹脂シートを提供することができる。
【発明を実施するための形態】
【００２０】
以下、本発明を実施するための形態について詳細に説明する。但し、本発明は以下の実施形態に限定されるものではない。
【００２１】
なお、本明細書において「ダイラタンシー性」とは、例えば、２５℃における周波数１０Ｈｚのｔａｎδに対する周波数０．１Ｈｚのｔａｎδの比率（０．１Ｈｚのｔａｎδ／１０Ｈｚのｔａｎδ）が１．２以上であることを指す。
【００２２】
本明細書において「（メタ）アクリレート」とは、「アクリレート」及びそれに対応する「メタクリレート」を意味する。他の類似の表現においても同様であり、例えば、「（メタ）アクリル」とは、「アクリル」及びそれに対応する「メタクリル」を意味し、「（メタ）アクリロイル」とは、「アクリロイル」及びそれに対応する「メタクリロイル」を意味する。
【００２３】
本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する当該複数の物質の合計量を意味する。
【００２４】
＜樹脂組成物及び硬化物＞
第１実施形態の樹脂組成物は、水酸基を有する化合物と、ホウ素化合物と、を含有する。第２実施形態の樹脂組成物は、水酸基を有する化合物を含有し、前記水酸基を有する化合物がホウ素を含む。本実施形態（第１実施形態及び第２実施形態。以下同様）の樹脂組成物は、硬化性樹脂組成物として用いることができる。本実施形態の樹脂組成物は、例えば、基材同士を貼り合せる接着剤として用いることができる。本実施形態の硬化物は、本実施形態の樹脂組成物の硬化物である。
【００２５】
本実施形態の樹脂組成物は、遅いせん断刺激に対して液体のように振る舞い、速いせん断刺激に対して固体のように振る舞う「ダイラタンシー性」を好適に有している。樹脂組成物に含まれるホウ素が、水酸基を有する化合物の水酸基と結合することで、刺激に対してｔａｎδの変化が起こるため、優れたダイラタンシー性が得られると推察される。
【００２６】
次に、樹脂組成物の各成分について説明する。
【００２７】
（（Ａ）水酸基を有する化合物）
（Ａ）水酸基を有する化合物（以下、「（Ａ）成分」ということがある。）としては、１分子中に少なくとも１つの水酸基を有する。第２実施形態の（Ａ）成分は、以下で説明する（Ａ）成分がホウ素を含んでいればよい。第２実施形態の（Ａ）成分は、（Ａ）成分の合成に際して、後述するホウ素化合物を添加することで得ることができる。
【００２８】
（Ａ）成分としては、（メタ）アクリロイル基を有する化合物、（メタ）アクリル樹脂、エポキシ樹脂、フェノール樹脂、ポリエーテル樹脂、ポリブタジエン樹脂、ポリイソプレン樹脂等が挙げられる。（Ａ）成分としては、水酸基及び重合性官能基を有する化合物を用いることができる。（Ａ）成分は、１種を単独で用いてもよく、２種以上を併用してもよい。
【００２９】
前記（メタ）アクリロイル基を有する化合物は、水酸基及び（メタ）アクリロイル基を有する化合物である。（メタ）アクリロイル基を有する化合物としては、ヒドロキシアルキル（メタ）アクリレート、水酸基含有（メタ）アクリルアミド化合物等が挙げられる。
【００３０】
ヒドロキシアルキル（メタ）アクリレートとしては、２−ヒドロキシエチル（メタ）アクリレート、３−ヒドロキシプロピル（メタ）アクリレート、４−ヒドロキシブチル（メタ）アクリレート、１，４−シクロへキサンジメタノールモノ（メタ）アクリレート、２−ヒドロキシプロピル（メタ）アクリレート、ペンタエリスリトール（メタ）アクリレート等が挙げられる。ヒドロキシアルキル（メタ）アクリレートとしては、大阪有機化学工業株式会社製の商品名「４−ＨＢＡ」（４−ヒドロキシブチルアクリレート）、商品名「Ｖ＃８０２」、商品名「Ｖ＃３００」；株式会社ダイセル製の商品名「ＦＭ２Ｄ」、「ＦＡ２Ｄ」等を商業的に入手することができる。
【００３１】
水酸基含有（メタ）アクリルアミド化合物としては、Ｎ−ヒドロキシエチル（メタ）アクリルアミド等が挙げられる。
【００３２】
前記（メタ）アクリル樹脂は、水酸基を有する（メタ）アクリル樹脂であり、（メタ）アクリロイル基を有する化合物（モノマー）由来の構造単位を有する。（メタ）アクリロイル基を有する化合物としては、上述の化合物（ヒドロキシアルキル（メタ）アクリレート等）を用いることができる。（メタ）アクリル樹脂は、（メタ）アクリロイル基を有する化合物と、他の化合物との共重合体であってもよい。（メタ）アクリロイル基を有する化合物と共重合する化合物としては、後述する、重合性官能基を有する化合物（（メタ）アクリレート化合物等）を用いることができる。
【００３３】
前記エポキシ樹脂は、水酸基を有するエポキシ樹脂である。エポキシ樹脂としては、ＢＰＡ型エポキシ樹脂等が挙げられる。
【００３４】
フェノール樹脂としては、フェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂、クレゾールアラルキル樹脂、ナフトールアラルキル樹脂、ビフェニル変性フェノールアラルキル樹脂、フェノールトリメチロールメタン樹脂、テトラフェニロールエタン樹脂、ナフトールノボラック樹脂、ナフトール−フェノール共縮ノボラック樹脂、ナフトール−クレゾール共縮ノボラック樹脂、ビフェニル変性フェノール樹脂、アミノトリアジン変性フェノール樹脂等が挙げられる。
【００３５】
前記ポリエーテル樹脂は、水酸基を有するポリエーテル樹脂である。ポリエーテル樹脂としては、ポリエチレングリコール、ポリプロピレングリコール、ポリテトラメチレングリコール等が挙げられる。
【００３６】
前記ポリブタジエン樹脂は、水酸基を有するポリブタジエン樹脂である。ポリブタジエン樹脂としては、出光興産株式会社製の商品名「ｐｏｌｙ−ｂｐ」（両末端水酸基ポリブタジエン）等が商業的に入手できる。
【００３７】
前記ポリイソプレン樹脂は、水酸基を有するポリイソプレン樹脂である。ポリイソプレン樹脂としては、「ｐｏｌｙ−ｉｐ」（両末端水酸基ポリイソプレン）等が商業的に入手できる。
【００３８】
（Ａ）成分としては、α−ヒドロキシイソブチルフェノン、１−ヒドロキシシクロヘキシルフェニルケトン、２−ヒドロキシ−２−メチル−１−フェニルプロパン−１−オン１−［４−（２−ヒドロキシエトキシ）−フェニル］−２−ヒドロキシ−２−メチル−１−プロパン−１−オン、オリゴ（２−ヒドロキシ−２−メチル−１−（４−（１−メチルビニル）フェニル）プロパノン）等の水酸基含有芳香族ケトン化合物を用いてもよい。水酸基含有芳香族ケトン化合物としては、樹脂組成物を着色させにくい観点から、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物；オリゴ（２−ヒドロキシ−２−メチル−１−（４−（１−メチルビニル）フェニル）プロパノン）、及び、これらの組み合わせが好ましい。水酸基含有芳香族ケトン化合物の含有量は、樹脂組成物の全量に対して、０．１〜５質量％が好ましく、０．２〜３質量％がより好ましく、０．３〜２質量％が更に好ましい。
【００３９】
（Ａ）成分の含有量は、樹脂組成物の全量に対して、９０質量％以上１００質量％未満が好ましく、９０〜９９．９９質量％がより好ましく、９２〜９９．９５質量％が更に好ましく、９５〜９９．９質量％が特に好ましい。含有量が９０質量％以上であると、樹脂特性を容易に発現できる。含有量が１００質量％未満であると、添加物を容易に加えることができる。
【００４０】
（（Ｂ）ホウ素化合物）
（Ｂ）ホウ素化合物（以下、「（Ｂ）成分」ということがある。）は、ホウ素を含有する化合物である。（Ｂ）成分としては、（Ａ）成分に該当する化合物を除く。ホウ素化合物としては、ホウ素を含有する重合体、酸化ホウ素、ホウ酸化合物、ホウ酸エステル、ホウ酸塩（ボレート、Ｂｏｒａｔｅ）、ホウ酸無水物、ホウ酸の部分加水分解生成物等を用いることができる。（Ｂ）成分は、１種を単独で用いてもよく、２種以上を併用してもよい。
【００４１】
酸化ホウ素としては、式「Ｂ２Ｏ３」を有する酸化ホウ素［ＣＡＳ登録番号：＃１３０３−８６−２］を用いることができる。
【００４２】
ホウ酸化合物としては、ホウ酸、オルトホウ酸、メタホウ酸、四ホウ酸等が挙げられる。ホウ酸としては、式「Ｈ３ＢＯ３」を有するホウ酸［ＣＡＳ登録番号：＃１００４３−３５−３］を用いることができる。
【００４３】
ホウ酸エステルとしては、水の存在下でホウ酸に加水分解する化合物を用いることができる。このようなホウ酸エステルとしては、アルキルホウ酸エステル、アリルホウ酸エステル、トリオルガノホウ酸エステル等が挙げられる。ホウ酸エステルとしては、具体的には、トリエチルホウ酸エステル、トリフェニルホウ酸エステル、トリベンジルホウ酸エステル、トリシクロヘキシルホウ酸エステル、トリ（メチルシリル）ホウ酸エステル、トリ−ｔ−ブチルホウ酸エステル、トリアルコキシボロキシン（トリメトキシボロキシン、トリイソプロポキシボロキシン等）、トリエタノールアミンボラート、２，２’−オキシビス［４，４，６−トリメチル−１，３，２−ジオキサボロラン等が挙げられる。
【００４４】
ホウ酸塩としては、無機ホウ酸塩等が挙げられる。無機ホウ酸塩としては、ペンタホウ酸ジアンモニウム、四ホウ酸ナトリウム・１０水和物（ホウ砂）、ペンタホウ酸カリウム、二ホウ酸マグネシウム、一ホウ酸カルシウム、三ホウ酸バリウム、メタホウ酸亜鉛等が挙げられる。
【００４５】
（Ｂ）成分の含有量は、樹脂組成物の全量に対して、０．０１〜１０．００質量％が好ましく、０．０５〜８．００質量％がより好ましく、０．１０〜５．００質量％が更に好ましい。含有量が０．０１質量％以上であると、ダイラタンシー性を充分に発現させ易い。含有量が１０．００質量％以下であると、充分に分散させ易い。
【００４６】
（（Ｃ）重合性官能基を有する化合物）
本実施形態の樹脂組成物は、（Ｃ）重合性官能基を有する化合物（（Ａ）成分又は（Ｂ）成分に該当する化合物を除く。以下、「（Ｃ）成分」ということがある。）を含有していてもよい。（Ｃ）成分は、水酸基を有していない化合物である。
【００４７】
重合性官能基としては、アニオン重合性官能基、カチオン重合性官能基、ラジカル重合性官能基等が挙げられる。アニオン重合性官能基としては、（メタ）アクリロイル基、（メタ）アクリルアミド基、スチリル基、共役ポリエン基、マレエート基、フマレート基、マレイミド基、イタコン酸残基、ビニルケトン基、ハロゲン化ビニル基、シアン化ビニル基、シアノ（メタ）アクリロイル基、ニトロ化ビニル基、エポキシ基等が挙げられる。カチオン重合性官能基としては、スチリル基、エポキシ基、ビニルエーテル基、オキセタン基等が挙げられる。ラジカル重合性官能基としては、（メタ）アクリロイル基、（メタ）アクリルアミド基、（メタ）アリル基、スチリル基、マレイミド基等が挙げられる。
【００４８】
前記官能基のうち、重合性官能基として、エチレン性不飽和基、環状エーテル基等を用いてもよい。エチレン性不飽和基としては、（メタ）アクリロイル基、ビニル基、アリル基等が挙げられる。環状エーテル基としては、エポキシ基、オキセタン基等が挙げられる。
【００４９】
（Ｃ）成分としては、（メタ）アクリレート化合物、（メタ）アクリロイル基を有するポリマー、ビニル基を有する化合物、アリル基を有する化合物等が好適である。次に、これらの化合物及びポリマーについてこの順に説明する。
【００５０】
［エチレン性不飽和基を有する化合物］
｛（メタ）アクリレート化合物｝
（メタ）アクリレート化合物としては、（メタ）アクリル酸；（メタ）アクリル酸アミド；（メタ）アクリロイルモルホリン；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、イソデシル（メタ）アクリレート、ドデシル（メタ）アクリレート（ｎ−ラウリル（メタ）アクリレート）、イソミリスチル（メタ）アクリレート、ステアリル（メタ）アクリレート等の、アルキル基の炭素数が１〜１８のアルキル（メタ）アクリレート；エチレングリコールジ（メタ）アクリレート、ブタンジオール（メタ）アクリレート、ノナンジオールジ（メタ）アクリレート等の、アルカンの炭素数が１〜１８のアルカンジオールジ（メタ）アクリレート；トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等の、（メタ）アクリロイル基を分子内に３つ以上有する多官能（メタ）アクリレート；グリシジル（メタ）アクリレート；３−ブテニル（メタ）アクリレート等の、アルケニル基の炭素数が２〜１８のアルケニル（メタ）アクリレート；ベンジル（メタ）アクリレート、フェノキシエチル（メタ）アクリレート等の、芳香環を有する（メタ）アクリレート；メトキシテトラエチレングリコール（メタ）アクリレート、メトキシヘキサエチレングリコール（メタ）アクリレート、メトキシオクタエチレングリコール（メタ）アクリレート、メトキシノナエチレングリコール（メタ）アクリレート、メトキシポリエチレングリコール（メタ）アクリレート、メトキシヘプタプロピレングリコール（メタ）アクリレート、エトキシテトラエチレングリコール（メタ）アクリレート、ブトキシエチレングリコール（メタ）アクリレート、ブトキシジエチレングリコール（メタ）アクリレート等のアルコキシポリアルキレングリコール（メタ）アクリレート；シクロヘキシル（メタ）アクリレート、イソボルニル（メタ）アクリレート、ジシクロペンタニル（メタ）アクリレート等の、脂環式基を有する（メタ）アクリレート；テトラヒドロフルフリル（メタ）アクリレート；Ｎ，Ｎ−ジメチルアミノエチル（メタ）アクリレート、Ｎ，Ｎ−ジメチルアミノプロピル（メタ）アクリルアミド、Ｎ，Ｎ−ジメチル（メタ）アクリルアミド、Ｎ−イソプロピル（メタ）アクリルアミド、Ｎ，Ｎ−ジエチル（メタ）アクリルアミド等の（メタ）アクリルアミド化合物；２−（２−メタクリロイルオキシエチルオキシ）エチルイソシアネート、２−（メタ）アクリロイルオキシエチルイソシアネート等の、イソシアネート基を有する（メタ）アクリレート；テトラエチレングリコールモノ（メタ）アクリレート、ヘキサエチレングリコールモノ（メタ）アクリレート、オクタプロピレングリコールモノ（メタ）アクリレート、ジプロピレングリコールモノ（メタ）アクリレート、トリプロピレングリコールモノ（メタ）アクリレート、オクタプロピレングリコールモノ（メタ）アクリレート等のポリアルキレングリコールモノ（メタ）アクリレート；ポリアルキレングリコールジ（メタ）アクリレート；イソシアヌル環骨格を有する（メタ）アクリレート；シロキサン骨格を有する（メタ）アクリレートなどが挙げられる。（メタ）アクリレート化合物は、１種を単独で用いてもよく、２種以上を併用してもよい。
【００５１】
アルキル基の炭素数が１〜１８のアルキル（メタ）アクリレート、アルカンの炭素数が１〜１８のアルカンジオールジ（メタ）アクリレート、（メタ）アクリロイル基を分子内に３つ以上有する多官能（メタ）アクリレート、グリシジル（メタ）アクリレート、及び、アルケニル基の炭素数が２〜１８のアルケニル（メタ）アクリレートは、「脂肪族系（メタ）アクリレート」と総称する場合もある。また、アルコキシポリアルキレングリコール（メタ）アクリレート、ポリアルキレングリコールモノ（メタ）アクリレート、ポリアルキレングリコールジ（メタ）アクリレート、イソシアヌル環骨格を有する（メタ）アクリレート、及び、シロキサン骨格を有する（メタ）アクリレートを「ヘテロ原子系（メタ）アクリレート」と総称する場合もある。
【００５２】
〔脂肪族系（メタ）アクリレート〕
脂肪族系（メタ）アクリレートとしては、具体的には、下記式（ａ−１）〜（ａ−１１）で表される化合物が好適である。
【００５３】
【化１】
2017214510.tif 000002
【００５４】
式（ａ−１）で表される化合物は、例えば、ＦＡ−１２９ＡＳ（日立化成株式会社製、商品名）として商業的に入手可能である。
【００５５】
【化２】
2017214510.tif 000003
【００５６】
式（ａ−２）で表される化合物は、例えば、ライトエステルＬ（共栄社化学株式会社製、商品名、ラウリルメタクリレート）として商業的に入手可能であり、また、ＦＡ−１１２Ｍ（日立化成株式会社製、商品名）として商業的に入手可能である。
【００５７】
【化３】
2017214510.tif 000004
【００５８】
式（ａ−３）で表される化合物は、２−エチルヘキシルアクリレート（ＥＨＡ）であり、例えば、和光純薬工業株式会社から商業的に入手可能であり、また、株式会社日本触媒からもアクリル酸２エチルヘキシルとして商業的に入手可能である。
【００５９】
【化４】
2017214510.tif 000005
【００６０】
式（ａ−４）で表される化合物は、例えば、ライトアクリレートＩＭ−Ａ（共栄社化学株式会社製、商品名、ミリスチルアクリレート（Ｃ１４の異性体混合物））として商業的に入手可能である。
【００６１】
【化５】
2017214510.tif 000006
【００６２】
式（ａ−５）で表される化合物は、例えば、ＦＡ−１２１Ｍ（日立化成株式会社製、商品名）として商業的に入手可能である。
【００６３】
【化６】
2017214510.tif 000007
【００６４】
式（ａ−６）で表される化合物は、例えば、ＦＡ−１１２Ａ（日立化成株式会社製、商品名）として商業的に入手可能である。
【００６５】
【化７】
2017214510.tif 000008
【００６６】
式（ａ−７）で表される化合物は、例えば、ＦＡ−１２６ＡＳ（日立化成株式会社製、商品名）として商業的に入手可能である。
【００６７】
【化８】
2017214510.tif 000009
【００６８】
式（ａ−８）で表される化合物は、例えば、ＶＢＭＡ（日立化成株式会社製、試作品名）として入手可能である。
【００６９】
【化９】
2017214510.tif 000010
【００７０】
式（ａ−９）で表される化合物は、例えば、ライトアクリレートＴＭＰ−Ａ（共栄社化学株式会社製、商品名）として商業的に入手可能である。
【００７１】
【化１０】
2017214510.tif 000011
【００７２】
式（ａ−１０）で表される化合物は、例えば、ＦＡ−１２５Ｍ（日立化成株式会社製、商品名）として商業的に入手可能である。
【００７３】
【化１１】
2017214510.tif 000012
【００７４】
式（ａ−１１）で表される化合物は、例えば、ライトエステルＧ（共栄社化学株式会社製、商品名）として商業的に入手可能である（「ＧＭＡ」という場合もある）。
【００７５】
〔芳香環を有する（メタ）アクリレート〕
芳香環を有する（メタ）アクリレートとしては、下記一般式（ｂ−１）〜（ｂ−３）で表される化合物、及び、ベンジル（メタ）アクリレートのうちの１種又は２種以上が好適に例示される。
【００７６】
【化１２】
2017214510.tif 000013
［式（ｂ−１）中、Ｒｂ１１は水素原子又はメチル基を示し、Ｒｂ１２は水素原子、炭素数１〜１２のアルキル基又はフェニル基を示し、ｎは１〜２０の整数を示す。］
【００７７】
【化１３】
2017214510.tif 000014
［式（ｂ−２）中、Ｒｂ２１はそれぞれ独立に水素原子又はメチル基を示し、Ｒｂ２２はそれぞれ独立に水素原子又はメチル基を示し、ｍ及びｎはそれぞれ独立に１〜２０の整数を示す。］
【００７８】
【化１４】
2017214510.tif 000015
［式（ｂ−３）中、Ｒｂ３はそれぞれ独立に水素原子又はメチル基を示し、ｍ及びｎはそれぞれ独立に１〜２０の整数を示す。］
【００７９】
芳香環を有する（メタ）アクリレートとしては、具体的には、下記式（ｂ−４）〜（ｂ−１６）で表される化合物が好適である。
【００８０】
【化１５】
2017214510.tif 000016
［式（ｂ−４）中、ｎの平均値は３〜５である。］
【００８１】
一般式（ｂ−４）で表される化合物は、例えば、ＦＡ−３１４Ａ（日立化成株式会社製、商品名）として商業的に入手可能である。
【００８２】
【化１６】
2017214510.tif 000017
［式（ｂ−５）中、ｎの平均値は７〜９である。］
【００８３】
一般式（ｂ−５）で表される化合物は、例えば、ＦＡ−３１８Ａ（日立化成株式会社製、商品名）として商業的に入手可能である。
【００８４】
【化１７】
2017214510.tif 000018
【００８５】
式（ｂ−６）で表される化合物は、例えば、ＦＡ−ＢＺＭ（日立化成株式会社製、商品名）として商業的に入手可能である。
【００８６】
【化１８】
2017214510.tif 000019
【００８７】
式（ｂ−７）で表される化合物は、例えば、ＦＡ−ＢＺＡ（日立化成株式会社製、商品名）として商業的に入手可能である。
【００８８】
【化１９】
2017214510.tif 000020
［式（ｂ−８）中、ｍ＋ｎの平均値は１０である。］
【００８９】
一般式（ｂ−８）で表される化合物は、例えば、ＦＡ−３２１Ａ（日立化成株式会社製、商品名）として商業的に入手可能である。
【００９０】
【化２０】
2017214510.tif 000021
［式（ｂ−９）中、ｍ＋ｎの平均値は１８である。］
【００９１】
一般式（ｂ−９）で表される化合物は、例えば、ＦＡ−３２１８Ｍ（日立化成株式会社製、商品名）として商業的に入手可能である。
【００９２】
【化２１】
2017214510.tif 000022
［式（ｂ−１０）中、ｍ＋ｎの平均値は１０である。］
【００９３】
一般式（ｂ−１０）で表される化合物は、例えば、ＦＡ−３２１Ｍ（日立化成株式会社製、商品名）として商業的に入手可能である。
【００９４】
【化２２】
2017214510.tif 000023
［式（ｂ−１１）中、ｍ＋ｎの平均値は３０である。］
【００９５】
一般式（ｂ−１１）で表される化合物は、例えば、ＦＡ−３２３Ｍ（日立化成株式会社製、商品名）として商業的に入手可能である。
【００９６】
【化２３】
2017214510.tif 000024
【００９７】
式（ｂ−１２）で表される化合物は、ライトアクリレートＰＯ−Ａ（共栄社化学株式会社製、商品名、フェノキシエチルアクリレート）として商業的に入手可能である。
【００９８】
【化２４】
2017214510.tif 000025
［式（ｂ−１３）中、ｍ＋ｎの平均値は４である。］
【００９９】
一般式（ｂ−１３）で表される化合物は、例えば、ＦＡ−３２４Ｍ（日立化成株式会社製、商品名）として商業的に入手可能である。
【０１００】
【化２５】
2017214510.tif 000026
［式（ｂ−１４）中、ｍ＋ｎの平均値は４である。］
【０１０１】
一般式（ｂ−１４）で表される化合物は、例えば、ＦＡ−３２４Ａ（日立化成株式会社製、商品名）として商業的に入手可能である。
【０１０２】
【化２６】
2017214510.tif 000027
【０１０３】
式（ｂ−１５）で表される化合物は、例えば、ＦＡ−３０２Ａ（日立化成株式会社製、商品名）として商業的に入手可能である。
【０１０４】
【化２７】
2017214510.tif 000028
【０１０５】
式（ｂ−１６）で表される化合物は、例えば、Ａ−ＢＰＦＥ（新中村工業株式会社製、商品名）として商業的に入手可能である。
【０１０６】
〔脂環式基を有する（メタ）アクリレート〕
脂環式基を有する（メタ）アクリレートとしては、具体的には、下記式（ｃ−１）〜（ｃ−７）で表される化合物が好適である。
【０１０７】
【化２８】
2017214510.tif 000029
【０１０８】
式（ｃ−１）で表される化合物は、例えば、ライトアクリレートＤＣＰ−Ａ（共栄社化学株式会社製、商品名、ジメチロール−トリシクロデカンジアクリレート）として商業的に入手可能である。
【０１０９】
【化２９】
2017214510.tif 000030
【０１１０】
式（ｃ−２）で表される化合物は、例えば、ＦＡ−５１２Ｍ（日立化成株式会社製、商品名）として商業的に入手可能である。
【０１１１】
【化３０】
2017214510.tif 000031
【０１１２】
式（ｃ−３）で表される化合物は、例えば、ＦＡ−５１２ＡＳ（日立化成株式会社製、商品名）として商業的に入手可能である。
【０１１３】
【化３１】
2017214510.tif 000032
【０１１４】
式（ｃ−４）で表される化合物は、例えば、ＦＡ−５１３Ｍ（日立化成株式会社製、商品名）として商業的に入手可能である。
【０１１５】
【化３２】
2017214510.tif 000033
【０１１６】
式（ｃ−５）で表される化合物は、例えば、ＦＡ−５１３ＡＳ（日立化成株式会社製、商品名）として商業的に入手可能である。
【０１１７】
【化３３】
2017214510.tif 000034
【０１１８】
式（ｃ−６）で表される化合物は、例えば、ライトアクリレートＩＢ−ＸＡ（共栄社化学株式会社製、商品名、イソボルニルアクリレート）として商業的に入手可能である。
【０１１９】
【化３４】
2017214510.tif 000035
【０１２０】
式（ｃ−７）で表される化合物は、例えば、ＦＡ−５１１ＡＳ（日立化成株式会社製、商品名）として商業的に入手可能である。
【０１２１】
〔ヘテロ原子系（メタ）アクリレート〕
「ヘテロ原子系（メタ）アクリレート」とは、芳香環を含まず、ヘテロ原子を多く含むものとして分類される（メタ）アクリレートである。ヘテロ原子系（メタ）アクリレートとしては、下記一般式（ｄ−１）で表されるポリアルキレングリコールジ（メタ）アクリレート、下記一般式（ｄ−２）で表されるアルコキシポリアルキレングリコール（メタ）アクリレート及びポリアルキレングリコールモノ（メタ）アクリレート、イソシアヌル環骨格を有する（メタ）アクリレート、並びに、シロキサン骨格を有する（メタ）アクリレートのうちの１種又は２種以上が好適に例示される。
【０１２２】
【化３５】
2017214510.tif 000036
［式（ｄ−１）中、Ｒｄ１はそれぞれ独立に水素原子又はメチル基を示し、Ｘｄ１はエチレン基、プロピレン基又はイソプロピレン基を示し、ｓは２〜２０の整数を示す。］
【０１２３】
【化３６】
2017214510.tif 000037
［式（ｄ−２）中、Ｒｄ２１は炭素数１〜５のアルキル基を示し、Ｒｄ２２は水素原子又はメチル基を示し、Ｘｄ２はエチレン基、プロピレン基又はイソプロピレン基を示し、ｓは２〜２０の整数を示す。］
【０１２４】
ヘテロ原子系（メタ）アクリレートとしては、具体的には、下記式（ｄ−３）〜（ｄ−８）で表される化合物が好適である。
【０１２５】
【化３７】
2017214510.tif 000038
【０１２６】
式（ｄ−３）で表される化合物は、例えば、ＦＡ−７３１Ａ（日立化成株式会社製、商品名）として商業的に入手可能である。
【０１２７】
【化３８】
2017214510.tif 000039
［式（ｄ−４）中、ｎの平均値は６〜８である。］
【０１２８】
一般式（ｄ−４）で表される化合物は、例えば、ＦＡ−Ｐ２４０Ａ（日立化成株式会社製、商品名）として商業的に入手可能である。
【０１２９】
【化３９】
2017214510.tif 000040
【０１３０】
式（ｄ−５）で表される化合物は、例えば、ＦＡ−７３１ＡＴ（日立化成株式会社製、商品名）として商業的に入手可能である。
【０１３１】
【化４０】
2017214510.tif 000041
［式（ｄ−６）中、ｎの平均値は８〜１０である。］
【０１３２】
一般式（ｄ−６）で表される化合物は、例えば、ライトアクリレート１３０Ａ（共栄社化学株式会社製、商品名）として商業的に入手可能である。
【０１３３】
【化４１】
2017214510.tif 000042
［式（ｄ−７）中、Ｒｄ７はそれぞれ独立に炭素数１〜８の２価の炭化水素基を示し、ａは８〜２０を示す。］
【０１３４】
一般式（ｄ−７）で表される化合物は、例えば、Ｘ−２２−１６４ＡＳ（信越化学工業株式会社製、商品名）として商業的に入手可能である。
【０１３５】
【化４２】
2017214510.tif 000043
【０１３６】
式（ｄ−８）で表される化合物は、例えば、サイラプレーンＴＭ−０７０１（ＪＮＣ株式会社製、商品名）（化合物名：３−トリス（トリメチルシロキシ）シリルプロピルメタクリレート）として商業的に入手可能である（「ＴＲＩＳ」という場合もある）。
【０１３７】
｛（メタ）アクリロイル基を有するポリマー｝
（メタ）アクリロイル基を有するポリマーとしては、例えば、ポリブタジエン（メタ）アクリレート、ポリイソプレン（メタ）アクリレート、ウレタン（メタ）アクリレート、エポキシ（メタ）アクリレート、側鎖に（メタ）アクリロイル基を有するアクリル樹脂、及び、これらの変性物が挙げられる。（メタ）アクリロイル基を有するポリマーは、１種を単独で用いてもよく、２種以上を併用してもよい。
【０１３８】
（メタ）アクリロイル基を有するポリマーとしては、具体的には、下記一般式（ｅ−１）〜（ｅ−３）で表される化合物が好適である。
【０１３９】
【化４３】
2017214510.tif 000044
［式（ｅ−１）中、ｂは６０〜７０（例えば、数平均分子量の値から算出される値）を示す。］
【０１４０】
一般式（ｅ−１）で表される化合物は、例えば、Ｇ−３０００（日本曹達株式会社製  商品名、α，ω−ポリブタジエングリコール）に、カレンズＭＯＩ（昭和電工株式会社製  商品名；２−イソシアナトエチルメタクリレート）を反応させて得ることができる（「ＰＢ−ＭＯＩ」という場合がある）。
【０１４１】
【化４４】
2017214510.tif 000045
［式（ｅ−２）中、ｃは１５〜２５（例えば、数平均分子量の値から算出される値）を示す。］
【０１４２】
一般式（ｅ−２）で表される化合物は、例えば、ＴＥＡＩ−１０００（日本曹達株式会社製、商品名）として商業的に入手可能である。
【０１４３】
【化４５】
2017214510.tif 000046
［式（ｅ−３）中、ｄ１は５０〜１０００の数を示し、ｄ２は１〜５の数を示す。］
【０１４４】
一般式（ｅ−３）で表される化合物は、例えば、ＵＣ−１０２（株式会社クラレ製、ｄ２＝２、数平均分子量１７０００）、及び、ＵＣ−２０３（株式会社クラレ製、ｄ２＝３、数平均分子量３５０００）として商業的に入手可能である。
【０１４５】
｛ビニル基を有する化合物及びアリル基を有する化合物｝
ビニル基を有する化合物及びアリル基を有する化合物としては、スチレン、ジビニルベンゼン、ビニルピロリドン、トリアリルイソシアヌレート、１，２−ポリブタジエン等が挙げられる。ビニル基を有する化合物及びアリル基を有する化合物のそれぞれは、１種を単独で用いてもよく、２種以上を併用してもよい。
【０１４６】
［環状エーテル基を有する化合物］
環状エーテル基（エポキシ基、オキセタン基等）を有する化合物としては、３’，４’−エポキシシクロヘキシルメチル３，４−エポキシシクロヘキサンカルボキシレート、ε−カプロラクトン変性３’，４’−エポキシシクロヘキシルメチル３，４−エポキシシクロヘキサンカルボキシレート、エポキシ化ポリブタジエン、３，４−エポキシシクロヘキシルメチル（メタ）アクリレート、スチレン−ブタジエンブロック共重合体のエポキシ化物、水素化ビスフェノールＡジグリシジルエーテル（水添ビスフェノールＡジグリシジルエーテル）等が挙げられる。環状エーテル基を有する化合物は、１種を単独で用いてもよく、２種以上を併用してもよい。
【０１４７】
（Ｃ）成分の含有量は、樹脂組成物の全量に対して、１〜９０質量％が好ましく、３〜９０質量％がより好ましく、５〜９０質量％が更に好ましい。含有量が１質量％以上であると、硬化前の粘度を容易に変化させることができると共に、硬化後の樹脂物性を容易に変化させることができる。含有量が９０質量％以下であると、樹脂特性を容易に保つことができる。
【０１４８】
（（Ｄ）重合開始剤）
本実施形態の樹脂組成物は、（Ｄ）重合開始剤（（Ａ）成分、（Ｂ）成分又は（Ｃ）成分に該当する化合物を除く。以下、「（Ｄ）成分」ということがある。）を含有することが好ましい。（Ｄ）成分としては、ラジカル重合開始剤（熱ラジカル重合開始剤、光ラジカル重合開始剤等）、カチオン重合開始剤（熱カチオン重合開始剤、光カチオン重合開始剤等）などが挙げられる。ラジカル重合開始剤は、エチレン性不飽和基を有する化合物を重合性化合物として用いる場合に好適に用いることができる。カチオン重合開始剤は、環状エーテル基を有する化合物を重合性化合物として用いる場合に好適に用いることができる。
【０１４９】
熱ラジカル重合開始剤としては、メチルエチルケトンパーオキシド、シクロヘキサノンパーオキシド、メチルシクロヘキサノンパーオキシド等のケトンパーオキシド；１，１−ビス（ｔ−ブチルパーオキシ）シクロヘキサン、１，１−ビス（ｔ−ブチルパーオキシ）−２−メチルシクロヘキサン、１，１−ビス（ｔ−ブチルパーオキシ）−３，３，５−トリメチルシクロヘキサン、１，１−ビス（ｔ−ヘキシルパーオキシ）シクロヘキサン、１，１−ビス（ｔ−ヘキシルパーオキシ）−３，３，５−トリメチルシクロヘキサン等のパーオキシケタール；ｐ−メンタンヒドロパーオキシド等のヒドロパーオキシド；α，α’−ビス（ｔ−ブチルパーオキシ）ジイソプロピルベンゼン、ジクミルパーオキシド、ｔ−ブチルクミルパーオキシド、ジ−ｔ−ブチルパーオキシド等のジアルキルパーオキシド；オクタノイルパーオキシド、ラウロイルパーオキシド、ステアリルパーオキシド、ベンゾイルパーオキシド等のジアシルパーオキシド；ビス（４−ｔ−ブチルシクロヘキシル）パーオキシジカーボネート、ジ−２−エトキシエチルパーオキシジカーボネート、ジ−２−エチルヘキシルパーオキシジカーボネート、ジ−３−メトキシブチルパーオキシカーボネート等のパーオキシカーボネート；ｔ−ブチルパーオキシピバレート、ｔ−ヘキシルパーオキシピバレート、１，１，３，３−テトラメチルブチルパーオキシ−２−エチルヘキサノエート、２，５−ジメチル−２，５−ビス（２−エチルヘキサノイルパーオキシ）ヘキサン、ｔ−ヘキシルパーオキシ−２−エチルヘキサノエート、ｔ−ブチルパーオキシ−２−エチルヘキサノエート、ｔ−ブチルパーオキシイソブチレート、ｔ−ヘキシルパーオキシイソプロピルモノカーボネート、ｔ−ブチルパーオキシ−３，５，５−トリメチルヘキサノエート、ｔ−ブチルパーオキシラウレート、ｔ−ブチルパーオキシイソプロピルモノカーボネート、ｔ−ブチルパーオキシ−２−エチルヘキシルモノカーボネート、ｔ−ブチルパーオキシベンゾエート、ｔ−ヘキシルパーオキシベンゾエート、２，５−ジメチル−２，５−ビス（ベンゾイルパーオキシ）ヘキサン、ｔ−ブチルパーオキシアセテート等のパーオキシエステル；２，２’−アゾビスイソブチロニトリル、２，２’−アゾビス（２，４−ジメチルバレロニトリル）、２，２’−アゾビス（４−メトキシ−２’−ジメチルバレロニトリル）等のアゾ化合物などが挙げられる。
【０１５０】
光ラジカル重合開始剤としては、例えば、フェノン系化合物、アントラキノン系化合物、ベンゾイル系化合物、スルホニウム塩、ジアゾニウム塩、オニウム塩等の公知の材料を使用することができる。
【０１５１】
具体的には、ベンゾフェノン、Ｎ，Ｎ，Ｎ’，Ｎ’−テトラメチル−４，４’−ジアミノベンゾフェノン（別名：ミヒラーケトン）、Ｎ，Ｎ，Ｎ’，Ｎ’−テトラエチル−４，４’−ジアミノベンゾフェノン、４−メトキシ−４’−ジメチルアミノベンゾフェノン、、２−エチルアントラキノン、ｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、２，２−ジメトキシ−１，２−ジフェニルエタン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物；β−（アクリジン−９−イル）（メタ）アクリル酸のエステル化合物、９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モリホリノフェニル）−１−ブタノン、２−メチル−１−［４−（メチルチオ）フェニル］−２−モルホリノ−１−プロパノン等のα−アミノアルキルフェノン系化合物；ビス（２，４，６−トリメチルベンゾイル）−フェニルフォスフィンオキサイド等のアシルフォスフィンオキサイド系化合物などが挙げられる。
【０１５２】
光ラジカル重合開始剤としては、樹脂組成物を着色させにくい観点から、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物、及び、これらの組み合わせが好ましい。
【０１５３】
熱カチオン重合開始剤としては、スルホニウム塩、チオフェニウム塩、チオラニウム塩、ベンジルアンモニウム塩、ピリジニウム塩、ヒドラジニウム塩、カルボン酸エステル、スルホン酸エステル、アミンイミド、ジアゾニウム塩、ヨードニウム塩、ホスホニウム塩等が挙げられる。
【０１５４】
熱カチオン重合開始剤の市販品としては、アデカオプトンＣＰ−６６、アデカオプトンＣＰ−７７（共に株式会社ＡＤＥＫＡ製）；サンエイドＳＩ−２５、サンエイドＳＩ−４５、サンエイドＳＩ−６０Ｌ、サンエイドＳＩ−６０ＬＡ、サンエイドＳＩ−６０Ｂ、サンエイドＳＩ−８０Ｌ、サンエイドＳＩ−１００Ｌ、サンエイドＳＩ−１１０Ｌ、サンエイドＳＩ−１８０Ｌ、サンエイドＳＩ−１１０、サンエイドＳＩ−１８０（いずれも三新化学工業株式会社製）；ＣＩ−２８５５（日本曹達株式会社製）；ＰＩ−２０７４、（ローディア・ジャパン株式会社製）等が挙げられる。
【０１５５】
なお、サンエイドＳＩ−２５、サンエイドＳＩ−４５、サンエイドＳＩ−６０Ｌ、サンエイドＳＩ−６０ＬＡ、サンエイドＳＩ−６０Ｂ、サンエイドＳＩ−８０Ｌ、サンエイドＳＩ−１００Ｌ、サンエイドＳＩ−１１０Ｌ、サンエイドＳＩ−１８０Ｌ、サンエイドＳＩ−１１０、サンエイドＳＩ−１８０（いずれも三新化学工業株式会社製）；ＣＩ−２８５５（日本曹達株式会社製）；ＰＩ−２０７４（ローディア・ジャパン株式会社製）は、光カチオン重合開始剤としても用いることができる。
【０１５６】
カチオン重合開始剤としては、硬化速度が速く常温硬化が可能なことから、光カチオン重合開始剤が好ましい。光カチオン重合開始剤としては、芳香族スルホニウム塩、芳香族ヨードニウム塩、芳香族ジアゾニウム塩、芳香族アンモニウム塩等が挙げられる。
【０１５７】
光カチオン重合開始剤の市販品としては、ＣＰＩ−１００Ｐ、ＣＰＩ−１１０Ｐ、ＣＰＩ−１０１Ａ、ＣＰＩ−２００Ｋ、ＣＰＩ−２１０Ｓ（いずれもサンアプロ株式会社製）；サイラキュア光硬化開始剤ＵＶＩ−６９９０、サイラキュア光硬化開始剤ＵＶＩ−６９９２、サイラキュア光硬化開始剤ＵＶＩ−６９７６（いずれもダウ・ケミカル日本株式会社製）；アデカオプトマーＳＰ−１５０、アデカオプトマーＳＰ−１５２、アデカオプトマーＳＰ−１７０、アデカオプトマーＳＰ−１７２、アデカオプトマーＳＰ−３００（いずれも株式会社ＡＤＥＫＡ製）；ＣＩ−５１０２（日本曹達株式会社製）；エサキュア１０６４、エサキュア１１８７（共にランベルティ社製）；オムニキャット５５０（アイジーエム  レジン社製）；イルガキュア２５０（チバ・スペシャリティ・ケミカルズ株式会社製）等が挙げられる。
【０１５８】
（Ｄ）成分を用いる場合、（Ｄ）成分の含有量は、樹脂組成物の全量に対して、０．１〜５質量％が好ましく、０．２〜３質量％がより好ましく、０．３〜２質量％が更に好ましい。含有量が０．１質量％以上であると、重合反応を良好に開始することができる。含有量が５質量％以下であると、着色や揮発分を容易に抑えることができる。
【０１５９】
（（Ｅ）２５℃で液状の化合物）
本実施形態の樹脂組成物は、（Ｅ）２５℃で液状の化合物（以下、「（Ｅ）成分」ということがある。）を更に含有していてもよい。（Ｅ）成分は、目的に応じて添加すればよい。（Ｅ）成分としては、（Ａ）成分、（Ｂ）成分、（Ｃ）成分又は（Ｄ）成分に該当する化合物を除く。
【０１６０】
（Ｅ）成分としては、ジ−２−エチルヘキシルフタレート（ＤＯＰ）、ジ−ｎ−オクチルフタレート、ジイソノニルフタレート（ＤＩＮＰ）、ジイソデシルフタレート（ＤＩＤＰ）、ジウンデシルフタレート（下記式（ｆ−１）、ＤＵＰ）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン、ペンタエリスリトールテトラキス（３−メルカプトブチレート）、流動パラフィン、有機溶媒等が挙げられる。
【０１６１】
【化４６】
2017214510.tif 000047
【０１６２】
なお、ペンタエリスリトールテトラキス（３−メルカプトブチレート）は、例えば、カレンズＭＴ  ＰＥ１（昭和電工株式会社製、下記式（ｆ−２））として商業的に入手可能である。
【０１６３】
【化４７】
2017214510.tif 000048
【０１６４】
これらの（Ｅ）成分は、樹脂組成物の粘度を低下させてゲル化の程度を調整する目的で使用することができる。
【０１６５】
他の（Ｅ）成分としては、アクリル樹脂、１，２−構造単位を主とする液状ポリブタジエン、１，４−構造単位を主とする液状ポリブタジエン、水添ポリブタジエン、水添ポリイソプレン、水添ポリイソブテン等の液状ポリマーなどが挙げられる。これらは、硬化収縮率及び誘電率を低下させる目的で使用することができる。
【０１６６】
２５℃で液状のアクリル樹脂としては、アルキル基の炭素数が４〜１８のアルキル（メタ）アクリレート由来の構造単位（構成単位）を有するアクリル樹脂が好ましい。また、アルキル基の炭素数が４〜１８のアルキル（メタ）アクリレート由来の構造単位（構成単位）、及び、スチレン又はベンジル（メタ）アクリレートに由来する構造単位（構成単位）を有するアクリル樹脂がより好ましい。
【０１６７】
１，２−構造単位を主とする液状ポリブタジエン、及び、１，４−構造単位を主とする液状ポリブタジエンは、例えば、ポリオイル（日本ゼオン株式会社）、並びに、ＮＩＳＳＯ−ＰＢ「Ｇ−１０００」及び「Ｇ−３０００」（日本曹達株式会社）が商業的に入手可能である。
【０１６８】
２５℃で液状の水添ポリイソブテンは、例えば、パールリーム（日油株式会社製、商品名）として商業的に入手可能である。
【０１６９】
前記液状ポリマーの数平均分子量（Ｍｎ）は、５００〜５０００が好ましく、８００〜４０００がより好ましく、１０００〜３０００が更に好ましい。
【０１７０】
（Ｅ）成分を用いる場合、（Ｅ）成分の含有量は、自己組織化性及び透明性に優れる観点から、樹脂組成物の全量に対して、１〜９９質量％が好ましく、２〜９８質量％がより好ましい。
【０１７１】
（（Ｆ）２５℃で固状の化合物）
本実施形態の樹脂組成物は、（Ｆ）２５℃で固状（固体状）の化合物（以下、「（Ｆ）成分」ということがある。）を更に含有していてもよい。（Ｆ）成分は、目的に応じて添加すればよい。（Ｆ）成分としては、（Ａ）成分、（Ｂ）成分、（Ｃ）成分又は（Ｄ）成分に該当する化合物を除く。
【０１７２】
（Ｆ）成分としては、テルペン系水素添加樹脂等が挙げられる。このような（Ｆ）成分は、樹脂組成物の粘着性を向上させてゲル化の程度を調整する目的で使用することができる。テルペン系水素添加樹脂としては、例えば、クリアロンＰシリーズ（ヤスハラケミカル株式会社、商品名）として商業的に入手可能である。
【０１７３】
（Ｆ）成分を用いる場合、（Ｆ）成分の含有量は、自己組織化性、透明性及び耐漏出性に優れる観点から、樹脂組成物の全量に対して、０．１〜２０質量％が好ましく、１〜１０質量％がより好ましい。
【０１７４】
（その他の添加剤）
本実施形態の樹脂組成物は、必要に応じて、（Ａ）〜（Ｆ）成分とは異なる各種添加剤を含有していてもよい。各種添加剤としては、重合禁止剤、酸化防止剤、光安定化剤、シランカップリング剤、界面活性剤、レベリング剤等が挙げられる。
【０１７５】
重合禁止剤は、樹脂組成物の保存安定性を高める目的で添加することができる。重合禁止剤としては、パラメトキシフェノール等が挙げられる。
【０１７６】
酸化防止剤は、樹脂組成物を光により硬化させて得られた硬化物の耐熱着色性を高める目的で添加することができる。酸化防止剤としては、トリフェニルホスファイト等のリン系酸化防止剤；フェノール系酸化防止剤；チオール系酸化防止剤などが挙げられる。
【０１７７】
光安定化剤は、紫外線等の光に対しての耐性を高める目的で添加することができる。光安定化剤としては、ＨＡＬＳ（Ｈｉｎｄｅｒｅｄ  Ａｍｉｎｅ  Ｌｉｇｈｔ  Ｓｔａｂｉｌｉｚｅｒ）等が挙げられる。
【０１７８】
シランカップリング剤は、ガラス等への密着性を高めるために添加することができる。シランカップリング剤としては、メチルトリメトキシシラン、メチルトリエトキシシラン、フェニルトリメトキシシラン、フェニルトリエトキシシラン、γ−アミノプロピルトリメトキシシラン、γ−アミノプロピルトリエトキシシラン、γ−グリシドキシプロピルトリメトキシシラン、γ−グリシドキシプロピルメチルジエトキシシラン、γ−グリシドキシプロピルメチルジイソプロペノキシシラン等が挙げられる。
【０１７９】
界面活性剤は、剥離性を制御するために添加することができる。界面活性剤としては、ポリジメチルシロキサン系化合物、フッ素系化合物等が挙げられる。
【０１８０】
レベリング剤は、樹脂組成物の平坦性を付与するために添加することができる。レベリング剤としては、シリコン系、フッ素系等の、表面張力を下げる化合物等が挙げられる。
【０１８１】
これらの添加剤は、１種を単独で用いてもよく、２種以上を併用してもよい。なお、これらの添加剤を用いる場合の含有量は、通常、（Ａ）〜（Ｆ）成分の合計含有量と比較すると小さく、例えば、樹脂組成物の全量に対して０．０１〜５質量％程度である。
【０１８２】
本実施形態の樹脂組成物は、無機充填剤を含有していてもよい。無機充填剤としては、破砕シリカ、溶融シリカ、マイカ、粘土鉱物、ガラス短繊維、ガラス微粉末、中空ガラス、炭酸カルシウム、石英粉末、金属水和物等が挙げられる。無機充填剤の含有量は、樹脂組成物の固形分１００質量部に対し、０．０１〜９９質量部が好ましく、０．０５〜５０質量部がより好ましく、０．１〜３０質量部が更に好ましい。含有量が０．０１〜９９質量部であれば、低収縮性、低熱膨張率等が充分に達成されると共に、機械強度が充分に向上する。市販の表面処理剤（カップリング剤等）や分散機（三本ロール、ビーズミル、ナノマイザー等）での処理を行って無機充填剤の分散性を向上させてもよい。
【０１８３】
＜樹脂組成物の製造方法＞
本実施形態の樹脂組成物の製造方法には、特に制限はない。第１実施形態の樹脂組成物は、（Ａ）成分、（Ｂ）成分、並びに、必要に応じて、（Ｃ）〜（Ｆ）成分及び前記添加剤を混合し撹拌することにより製造することができる。第２実施形態の樹脂組成物は、（Ａ）成分、並びに、必要に応じて、（Ｃ）〜（Ｆ）成分及び前記添加剤を混合し撹拌することにより製造することができる。
【０１８４】
また、各成分のいずれかが固状成分である場合、混合撹拌前、混合撹拌中、及び、混合撹拌後の少なくとも１つのタイミングで固状成分を加温して溶解させることが好ましい。これにより、各成分が良好に分散し、その後、冷却することにより、樹脂組成物が得られる。
【０１８５】
加温温度としては、特に制限はないが、６０〜１５０℃が好ましい。加熱温度が６０℃以上であると、材料を充分に分散することができる。加熱温度が１５０℃以下であると、樹脂の着色を容易に抑えることができる。
【０１８６】
撹拌時間としては、特に制限はないが、１０〜６００秒が好ましく、２０〜３００秒がより好ましい。
【０１８７】
＜樹脂シート＞
本実施形態の樹脂シートは、基材と、当該基材上に配置された樹脂層と、を備え、前記樹脂層は、本実施形態の樹脂組成物又はその硬化物を含む。本実施形態の樹脂シートは、第１の基材と、当該第１の基材上に配置された樹脂層と、当該樹脂層上に配置された第２の基材と、を備えていてもよい。樹脂層は、樹脂組成物を基材に塗工することにより得ることができる。
【実施例】
【０１８８】
以下、実施例により本発明を説明する。なお、本発明は、これらの実施例に制限されるものではない。
【０１８９】
＜（メタ）アクリレート重合体の合成＞
（（メタ）アクリレート重合体１）
１Ｌの反応容器中、窒素雰囲気、常圧下でメチルイソブチルケトン８６ｇを合成温度（６０℃）まで加熱した。アクリル酸２−エチルヘキシル９０ｇと、アクリル酸２−ヒドロキシエチル１０ｇと、パーブチルＬ（ラウロイルパーオキシド、日本油脂株式会社製、商品名）２ｇと、メチルイソブチルケトン１４ｇと、からなる混合液を、６０℃で反応容器内に２時間に亘って滴下した。滴下終了後、更に１時間６０℃で重合反応を行った。重合反応後の溶液を冷却した後、温度９０℃、ゲージ圧０．０９９ＭＰａでメチルイソブチルケトンを留去し、水酸基を有する（メタ）アクリレート重合体１を得た。
【０１９０】
（（メタ）アクリレート重合体２）
１Ｌの反応容器中、窒素雰囲気、常圧下でメチルイソブチルケトン８６ｇを合成温度（６０℃）まで加熱した。アクリル酸２−エチルヘキシル９０ｇと、アクリル酸２−ヒドロキシエチル１０ｇと、１，６−ヘキサンジオールジアクリレート０．００１ｇと、パーブチルＬ（ラウロイルパーオキシド、日本油脂株式会社製、商品名）２ｇと、メチルイソブチルケトン１４ｇと、からなる混合液を、６０℃で反応容器内に２時間に亘って滴下した。滴下終了後、更に１時間６０℃で重合反応を行った。重合反応後の溶液を冷却した後、温度９０℃、ゲージ圧０．０９９ＭＰａでメチルイソブチルケトンを留去し、水酸基を有する（メタ）アクリレート重合体２を得た。
【０１９１】
＜ホウ素添加４−ＨＥＡの合成＞
３００ｍＬの反応容器中、アクリル酸２−ヒドロキシエチルを１００ｇと、ホウ酸０．１ｇと、１１０℃で１時間撹拌した。重合反応後の溶液を冷却することにより、下記式のホウ素添加４−ＨＢＡを得た。
【０１９２】
【化４８】
2017214510.tif 000049
【０１９３】
＜樹脂組成物の作製＞
（樹脂組成物Ａ）
表１に示す配合成分を秤量した後に３００ｍＬの反応容器中に加えた。そして、１１０℃で１時間撹拌することにより、実施例及び比較例の樹脂組成物Ａを得た。表１の配合量の単位は「質量部」である。
【０１９４】
（樹脂組成物Ｂ）
表２に示す配合成分を秤量した後に３００ｍＬの反応容器中に加えた。そして、常温で３０分撹拌することにより、実施例及び比較例の樹脂組成物を得た。表２の配合量の単位は「質量部」である。表２の「Ｉ−１８４」は、チバ・スペシャルティ・ケミカルズ社製の商品名「ＩＲＧＡＣＵＲＥ１８４」を示す。
【０１９５】
＜評価＞
（弾性特性の測定）
レオメータ（Ａｎｔｏｎ  Ｐａａｒ製、ＭＣＲ３０２）を用いて、下記測定条件で実施例及び比較例の樹脂組成物の貯蔵弾性率、損失弾性率及びｔａｎδを測定した。
【０１９６】
［測定条件］
・ローター名称：パラレルプレート（ＰＰ１２）
・周波数：０．１〜１００Ｈｚ
・ひずみ量：２％
・測定温度：２５℃
・測定方法：レオメータの金属ステージに樹脂組成物を載せた後、ギャップコントロールによって３００μｍの塗膜を作製した。その後、紫外線照射装置（浜松ホトニクス製、ＬＣ−８、キセノンランプ）を用いて、照度計（ウシオ電機製、ＵＩＴ−２５０、測定バンド３６５ｎｍ）で２００ｍＷ／ｃｍ２の紫外線を、１００００ｍＪ／ｃｍ２に設定してステージ下部より照射し、樹脂組成物を光硬化させた。そして、周波数０．１Ｈｚ及び１００Ｈｚにおける樹脂組成物の硬化物の貯蔵弾性率、損失弾性率及びｔａｎδ（損失弾性率／貯蔵弾性率）を測定した。また、ｔａｎδの変化率として、１０Ｈｚのｔａｎδに対する０．１Ｈｚのｔａｎδの比率（０．１Ｈｚのｔａｎδ／１０Ｈｚのｔａｎδ）を算出した。結果を表１及び表２に示す。
【０１９７】
【表１】
2017214510.tif 000050
【０１９８】
【表２】
2017214510.tif 000051
【０１９９】
実施例では、ｔａｎδの変化率が１．２以上であり、周波数が０．１Ｈｚから１０Ｈｚになると、より固体のように振る舞うことが確認できた。一方、比較例Ａ１及びＢ１では、ｔａｎδの変化率が１．２未満であり、周波数が０．１Ｈｚから１０Ｈｚに変化しても、ｔａｎδがあまり変化しないことが確認できた。また、比較例Ａ２及びＢ２では、ｔａｎδの変化率が１．２未満であり、周波数が０．１Ｈｚから１０Ｈｚになると、ｔａｎδが上昇し、液体のように振る舞うことが確認できた。